(57)【要約】【課題】  塗工性、成形性が良好で、活性エネルギー線照射時の硬化性に優れ、寸法安定性、柔軟性および伸長性に優れる硬化物を与える活性エネルギー線硬化性組成物を提供する。【解決手段】  カチオン重合性基含有ウレタンオリゴマー（Ａ）、光カチオン重合開始剤（Ｂ）およびウレタン結合を有しないカチオン重合性化合物（Ｃ）を含有してなる活性エネルギー線硬化性組成物であり、とくに活性エネルギー線照射時、酸素による硬化阻害を受けることがなく、硬化性に優れることを特徴とする。【選択図】  なし【特許請求の範囲】
【請求項１】
カチオン重合性基含有ウレタンオリゴマー（Ａ）、光カチオン重合開始剤（Ｂ）およびウレタン結合を有しないカチオン重合性化合物（Ｃ）を含有してなることを特徴とする活性エネルギー線硬化性組成物。
【請求項２】
（Ａ）が、カチオン重合性基を含有するモノ−またはポリオール（ａ１）を含有するモノ−またはポリオール（ａ）と、ポリイソシアネート（ｂ）から形成されてなる請求項１記載の組成物。
【請求項３】
ポリオール（ａ）が、さらにカチオン重合性基を含有しないポリオール（ａ２）を含有してなる請求項２記載の組成物。
【請求項４】
（Ａ）のカチオン重合性基が、プロペニル基および／またはビニル基である請求項１〜３のいずれか記載の組成物。
【請求項５】
（Ｃ）が、エポキシ化合物および／またはオキセタン化合物である請求項１〜４のいずれか記載の組成物。
【請求項６】
（Ｂ）の含有量が、（Ａ）と（Ｃ）の合計重量に基づいて０．１〜２０％である請求項１〜５のいずれか記載の組成物。
【請求項７】
（Ａ）と（Ｃ）の重量比が、３／９７〜８０／２０である請求項１〜６のいずれか記載の組成物。
【請求項８】
請求項１〜７のいずれか記載の組成物を含有してなるコーティング剤、インクジェットインキ、接着剤またはシーリング剤。
【請求項９】
請求項１〜７のいずれか記載の組成物に活性エネルギー線を照射して硬化させた硬化物からなる光学部材。
【発明の詳細な説明】
【技術分野】
【０００１】
本発明は、活性エネルギー線硬化性組成物に関する。さらに詳しくは、硬化性に優れ、寸法安定性、柔軟性および伸長性に優れる硬化物を与える活性エネルギー線硬化性に関する。
【背景技術】
【０００２】
従来、感光性組成物は、硬化速度が速く生産性向上が可能であること、および硬化させるのに熱を必要とせず、熱変形しやすい熱可塑性樹脂の接着に適していること等から、レンズシート等の光学部材、各種プラスチックのコーティング剤や接着剤、およびシーリング剤として、幅広く使用され（例えば、特許文献１参照）、その速硬化性を生かし、金型注型法や光造形法による成形物等に使用されている。該組成物としては、主に、（メタ）アクリレート化合物を含有するラジカル硬化型組成物が使用されている。
しかしながら、該ラジカル硬化型組成物は（１）酸素による硬化阻害を受け易い、（２）硬化収縮が大きい、（３）金属への密着性が悪い、（４）耐熱性が悪い等の欠点があり、これを解消するため、近年、エポキシ化合物、ビニルエーテル化合物、オキセタン化合物等を含有するカチオン硬化型組成物、特に反応性が比較的速い感光性エポキシ樹脂組成物（例えば、特許文献２参照）が使用されるようになってきた。但し、得られる硬化物は伸長性に劣り、変形に対してクラックが入りやすい等の欠点を有するため、薄膜コーティングや、柔軟性が求められる成形物およびフィルムのトップコートには使用が困難であった。そこで、さらにポリオール化合物を配合して柔軟性を付与する等の改良が試みられており、例えば、樹脂成形品の分野であるが、エポキシ化合物、特定のカーボネートジオールおよび活性エネルギー線活性触媒からなる活性エネルギー線硬化性組成物が知られている（例えば、特許文献３参照）。
【先行技術文献】
【特許文献】
【０００３】
【特許文献１】特開２００４−１６１９３５号公報
【特許文献２】特開２００２−２３５０６６号公報
【特許文献３】特開平９−７１６３６号公報
【発明の概要】
【発明が解決しようとする課題】
【０００４】
しかしながら、これらの組成物でも、まだ硬化物の柔軟性や伸長性が不十分であり、特に成形品用途では割れ、クラック等が発生しやすいという問題があった。
本発明の目的は、硬化性に優れ、寸法安定性、柔軟性および伸長性に優れる硬化物を与える活性エネルギー線硬化性組成物を提供することにある。
【課題を解決するための手段】
【０００５】
本発明者は、上記課題を解決すべく鋭意検討した結果、本発明に到達した。すなわち本発明は、カチオン重合性基含有ウレタンオリゴマー（Ａ）、光カチオン重合開始剤（Ｂ）およびウレタン結合を有しないカチオン重合性化合物（Ｃ）を含有してなることを特徴とする活性エネルギー線硬化性組成物である。
【発明の効果】
【０００６】
本発明の活性エネルギー線硬化性組成物は、下記の効果を奏する。
（１）活性エネルギー線照射時、酸素による硬化阻害を受けることなく硬化性に優れる。（２）比較的低粘度であるため、塗工性、成形性に優れる。
（３）該組成物を硬化させてなる硬化物は、柔軟性、伸張性および寸法安定性に優れる。
【発明を実施するための形態】
【０００７】
本発明における（Ａ）としては、カチオン重合性基を含有するモノ−またはポリオール（ａ１）を含有するモノ−またはポリオール（ａ）と、ポリイソシアネート（ｂ）との反応物であるカチオン重合性ウレタンオリゴマーが挙げられる。
（ａ１）は、通常炭素数（以下Ｃと略記）４以上かつ数平均分子量［以下Ｍｎと略記、測定はゲルパーミエイションクロマトグラフィー（ＧＰＣ）法による。］５，０００以下、後述の硬化物の柔軟性、伸長性および（ａ１）の反応性の観点から好ましくはＣ５以上かつＭｎ３，０００以下であり、（ａ１）のＯＨ基数は１〜６またはそれ以上、（ａ１）の反応性および硬化物の柔軟性、伸長性の観点から好ましくは１〜２である。
ポリイソシアネート（ｂ）のＮＣＯ基数は２〜３およびそれ以上、（ｂ）の反応性および硬化物の柔軟性、伸長性の観点から好ましくは２〜３、さらに好ましくは２である。
【０００８】
（ａ１）のカチオン重合性基としては、プロペニル基、ビニル基、エポキシ基およびオキセタン基からなる群から選ばれる少なくとも１種が挙げられる。これらのうち硬化物の柔軟性、伸長性の観点から好ましいのは、プロペニル基および／またはビニル基である。
これに対応して、（Ａ）のカチオン重合性基の種類、および好ましいカチオン重合性基も上記（ａ１）の場合と同様である。
【０００９】
（ａ１）の具体例としては、
（ａ１１）プロペニル基含有モノ−またはポリオール
（ａ１１１）プロペニルアルコールおよびそのアルキレンオキシド（以下ＡＯと略記）（Ｃ２〜４）付加物［付加モル数（以下ｎ数と略記）１〜３０］
プロペニルアルコール、プロペニルアルコールのエチレンオキシド（以下ＥＯと略記）２モル付加物、プロペニルアルコールのプロピレンオキシド付加物（以下ＰＯと略記）１０モル付加物等；
（ａ１１２）（ａ１１１）のε−カプロラクトン付加物〔分子量２３０以上かつ数平均分子量［以下Ｍｎと略記、測定はゲルパーミエイションクロマトグラフィー（ＧＰＣ）法による。］５，０００以下〕
プロペニル−２−ヒドロキシエチルエーテル−ε−カプロラクトン２モル付加物等
（ａ１１３）ジオール（Ｍｎ３００〜５，０００）のプロペニルエーテル
ジオール［ポリカーボネートジオール、ポリテトラメチレングリコール（以下ＰＴＭＧと略記）、ポリエステルジオール等）のモノプロペニルエーテル
（ａ１１４）プロペニルアルコールと３官能以上のポリオール（分子量９２以上かつＭｎ５，０００以下）とのエーテル化物
グリセリン（以下ＧＲと略記）モノ−およびジプロペニルエーテル、トリメチロールプロパン（以下ＴＭＰと略記）モノ−およびジプロペニルエーテル、ペンタエリスリトール（以下ＰＥと略記）モノ−、ジ−およびトリプロペニルエーテル、ジＴＭＰモノ−、ジ−およびトリプロペニルエーテル、ジＰＥモノ−、ジ−、トリ−、テトラ−およびペンタプロペニルエーテルおよびそれらのＡＯ付加物（ｎ数１〜１００）
（ａ１２）ビニル基含有モノ−またはポリオール
（ａ１２１）ビニルアルコールおよびそのＡＯ付加物（ｎ数１〜３０）
ビニルアルコール、ビニルアルコールのＥＯ１０モル付加物、ビニルアルコールのＰＯ１モル付加物等；
（ａ１２２）（ａ１２１）のε−カプロラクトン付加物（分子量２３０以上かつＭｎ５，０００以下）
ビニル−２−ヒドロキシエチルエーテル−ε−カプロラクトン２モル付加物等
（ａ１２３）ジオール（Ｍｎ３００〜５，０００）のビニルエーテル
ジオール（ポリカーボネートジオール、ＰＴＭＧ、ポリエステルジオール等）のモノビニルエーテル
（ａ１２４）ビニルアルコールと３官能以上のポリオール（分子量９２以上かつＭｎ５，
０００以下）のエーテル化物
ＧＲモノ−およびジビニルエーテル、ＴＭＰモノ−およびジ（ビニルエーテル、ＰＥモノ−、ジ−およびトリビニルエーテル、ジＴＭＰモノ−、ジ−およびトリビニルエーテル、ジＰＥモノ−、ジ−、トリ−、テトラ−およびペンタビニルエーテルおよびそれらのＡＯ付加物（ｎ数１〜１００）
【００１０】
（ａ１３）エポキシ基含有モノ−またはポリオール
（ａ１３１）上記（ａ１１）および（ａ１２）の各エポキシ化物
（ａ１３２）ジオール（Ｍｎ３００〜５，０００）のモノグリシジルエーテル
ジオール（ポリカーボネートジオール、ＰＴＭＧ、ポリエステルジオール等）のモノグリシジルエーテル
（ａ１３３）３官能以上のポリオール（分子量９２以上かつＭｎ５，０００以下）のグリシジルエーテル化物
ＧＲモノ−およびジグリシジルエーテル、ＴＭＰモノ−およびジ（グリシジルエーテル、ＰＥモノ−、ジ−およびトリグリシジルエーテル、ジＴＭＰモノ−、ジ−およびトリグリシジルエーテル、ジＰＥモノ−、ジ−、トリ−、テトラ−およびペンタグリシジルエーテルおよびそれらのＡＯ付加物（ｎ数１〜１００）
（ａ１３４）ポリグリシジルエーテルのアセチル化物およびアミン付加物
例えば、ビスフェノールＡジグリシジルエーテルのモノアセチル化物、１，６−ヘキサンジオールジグリシジルエーテルのモノジブチルアミン付加物、ＴＭＰトリグリシジルエーテルのモノ−およびジアセチル化物等
（ａ１４）オキセタン基含有モノ−またはポリオール
例えば、３−ヒドロキシメチル−３−メチルオキセタン、３−ヒドロキシメチル−３−エチルオキセタン、３−ヒドロキシメチル−３−プロピルオキセタンおよび３−ヒドロキシメチル−３−ノルマルブチルオキセタンおよびこれらと後述の（ａ２）等のポリオール（Ｍｎ３００〜５，０００）とのエーテル化物等
【００１１】
本発明におけるカチオン重合性基含有ウレタンオリゴマー（Ａ）を構成するモノ−またはポリオールには、上記（ａ１）に加えて硬化物の柔軟性および伸長性の観点からさらにカチオン重合性基を含有しないポリオール（ａ２）を含有させてもよい。
（ａ２）は、通常Ｃ２以上かつＭｎ５０，０００以下、硬化物の柔軟性、伸長性および（ａ２）の反応性の観点から好ましくはＣ６以上かつＭｎ１０，０００以下である。
【００１２】
（ａ２）には、２価アルコール（Ｃ２〜２０またはそれ以上）、例えば脂肪族２価アルコール［Ｃ２〜１２、例えば（ジ）アルキレングリコール（エチレングリコール、ジエチレングリコール、プロピレングリコール、ジプロピレングリコール、１，２−、２，３−、１，３−および１，４−ブタンジオール、１，６−ヘキサンジオール、ネオペンチルグリコールおよび３−メチルペンタンジオール（以下それぞれＥＧ、ＤＥＧ、ＰＧ、ＤＰＧ、ＢＤ、ＨＤ、ＮＰＧおよびＭＰＤと略記）、ドデカンジオール等）等］、脂環含有２価アルコール［Ｃ６〜１０、例えば１，３−および１，４−シクロヘキサンジオール、シクロヘキサンジメタノール等］、芳香脂肪族２価アルコール［Ｃ８〜２０、例えばキシリレングリコール、ビス（ヒドロキシエチル）ベンゼン等］；
【００１３】
３価〜８価またはそれ以上の多価アルコール、例えば（シクロ）アルカンポリオールおよびそれらの分子内もしくは分子間脱水物［ＧＲ、ＴＭＰ、ＰＥ、ソルビトール（以下ＳＯと略記）およびジＰＥ、１，２，６−ヘキサントリオール、エリスリトール、シクロヘ
キサントリオール、マンニトール、キシリトール、ソルビタン、ジＧＲその他のポリグリセリン等］、糖類およびその誘導体［ショ糖、グルコース、フラクトース、マンノース、ラクトース、グルコシド（メチルグルコシド等）等］；
ポリエーテルポリオール［上記２価アルコール、もしくは３価〜８価またはそれ以上の多
価アルコールのＡＯ付加物（分子量１５０以上かつＭｎ２０，０００以下）、ＰＴＭＧ（Ｍｎ４００〜１０，０００）等］、ポリエステルポリオール（Ｍｎ２００〜２０，０００）、Ｍｎ２００〜１０，０００の、ポリカプロラクトン、ポリカーボネート、ポリブタジエン、水添ポリブタジエン、ポリイソプレンポリオールおよび水添ポリイソプレンポリオール、並びにこれらのポリエステルポリオール、ポリカプロラクトン、ポリカーボネート、ポリブタジエン、水添ポリブタジエン、ポリイソプレンポリオールおよび水添ポリイソプレンポリオールのＡＯ１〜３００モル付加物が含まれる。
【００１４】
これらのうち耐光性の観点から好ましいのは、ポリエーテルポリオール、ポリエステルポリオール、水添ポリブタジエンポリオール、ポリイソプレンポリオール、さらに好ましいのはポリエーテルポリオールおよびポリエステルポリオールである。
【００１５】
モノ−またはポリオール（ａ）を構成する（ａ１）と（ａ２）の重量比［（ａ１）／（ａ２）］は、組成物の硬化性および硬化物の柔軟性、伸長性の観点から好ましくは３／９７〜８０／２０、さらに好ましくは５／９５〜７０／３０である。
【００１６】
本発明におけるポリイソシアネート（以下、ＰＩと略記することがある。）（ｂ）としては、下記のもの、およびこれらの２種以上の混合物等が含まれる。
（ｂ１）芳香族ＰＩ［Ｃ（ＮＣＯ基中のＣを除く、以下同じ）６〜２０］
ジイソシアネート（以下、ＤＩと略記）、例えば１，３−および／または１，４−フェ
ニレンＤＩ、２，４−および／または２，６−トリレンＤＩ（ＴＤＩ）、４，４’−および／または２，４’−ジフェニルメタンＤＩ（ＭＤＩ）、ｍ−およびｐ−イソシアナトフェニルスルホニルイソシアネート、４，４’−ジイソシアナトビフェニル、３，３’−ジメチル−４，４’−ジイソシアナトビフェニル、３，３’−ジメチル−４，４’−ジイソシアナトジフェニルメタン、１，５−ナフチレンＤＩ、およびｍ−およびｐ−イソシアナトフェニルスルホニルイソシアネート；および３官能以上のＰＩ（トリイソシアネート等）、例えば粗製ＴＤＩ、粗製ＭＤＩ（ポリメチレンポリフェニルポリイソシアネート）および４，４’，４’’−トリフェニルメタントリイソシアネート
【００１７】
（ｂ２）脂肪族ＰＩ［Ｃ２〜１８］
ＤＩ、例えばエチレンＤＩ、テトラメチレンＤＩ、ヘキサメチレンＤＩ（ＨＤＩ）、ヘプタメチレンＤＩ、オクタメチレンＤＩ、ノナメチレンＤＩ、デカメチレンＤＩ、ドデカメチレンＤＩ、２，２，４−および／または２，４，４−トリメチルヘキサメチレンＤ
Ｉ、リジンＤＩ、２，６−ジイソシアナトメチルカプロエート、２，６−ジイソシアナトエチルカプロエート、ビス（２−イソシアナトエチル）フマレート、ビス（２−イソシアナトエチル）カーボネートおよびトリメチルヘキサメチレンＤＩ（ＴＭＤＩ）；および３官能以上のＰＩ（トリイソシアネート等）、例えば１，６，１１−ウンデカントリイソシアネート、１，８−ジイソシアネート−４−イソシアネートメチルオクタン、１，３，６−ヘキサメチレントリイソシアネートおよびリジンエステルトリイソシアネート（リジンとアルカノールアミンの反応生成物のホスゲン化物、例えば２−イソシアナトエチル−２，６−ジイソシアナトヘキサノエート、２−および／または３−イソシアナトプロピル−２，６−ジイソシアナトヘキサノエート）
【００１８】
（ｂ３）脂環含有ＰＩ［Ｃ４〜４５］
ＤＩ、例えばイソホロンＤＩ（ＩＰＤＩ）、２，４−および／または２，６−メチルシクロヘキサンＤＩ（水添ＴＤＩ）、ジシクロヘキシルメタン−４，４’−ＤＩ（水添ＭＤＩ）、シクロヘキシレンＤＩ、メチルシクロヘキシレンＤＩ、ビス（２−イソシアナトエチル）−４−シクロヘキシレン−１，２−ジカルボキシレートおよび２，５−および／または２，６−ノルボルナンＤＩ、ダイマー酸ＤＩ（ＤＤＩ）；および３官能以上のＰＩ（トリイソシアネート等）、例えばビシクロヘプタントリイソシアネート
（ｂ４）Ｃ８〜１５の芳香脂肪族ＰＩ
ｍ−および／またはｐ−キシリレンＤＩ（ＸＤＩ）、ジエチルベンゼンＤＩおよびα，α，α’，α’−テトラメチルキシリレンＤＩ（ＴＭＸＤＩ）
（ｂ５）上記（ｂ１）〜（ｂ４）のヌレート化物
これらのうち耐光性の観点から好ましいのは（ｂ２）、（ｂ３）、および（ｂ５）のうち脂肪族ＰＩのヌレート化物である。
【００１９】
モノーまたはポリオール（ａ）とポリイソシアネート（ｂ）のウレタン化反応による（Ａ）の製造において、（ｂ）のＮＣＯ基と（ａ）のＯＨ基の当量比（ＮＣＯ／ＯＨ）は、特に限定されないが、硬化物の柔軟性、伸長性および組成物の保存安定性の観点から好ましくは０．１／１〜１．２／１、さらに好ましくは０．３／１〜１．１／１、とくに好ましくは０．６／１〜１．０５／１である。
【００２０】
（Ａ）の製造におけるウレタン化反応の条件は、特に限定されず、例えば下記の［１］、［２］の方法が挙げられる。
［１］プレポリマー法
（ａ１）および必要により（ａ２）を加えた（ａ）の一部と、すべての（ｂ）を混合し、反応温度が通常４０〜１２０℃、反応性および該混合物の安定性の観点から好ましくは６０〜１００℃で、通常１〜４０時間、反応完結および工業上の観点から好ましくは２〜１５時間反応させて、両末端ＮＣＯ基のプレポリマーを製造した後、残りの（ａ）を加えて、同様の温度で１〜２０時間反応させて（Ａ）を製造するか、（ａ１）のうちのポリオールおよび必要により（ａ２）を加えた（ａ）と、すべての（ｂ）を混合し、上記と同様の反応条件で両末端ＮＣＯ基のプレポリマーを製造した後、（ａ１）のうちのモノオールを加えて（Ａ）を製造する（両末端ＮＣＯ基プレポリマー法）；もしくは、（ａ）のすべてと、（ｂ）の一部を上記と同様の条件で反応させて末端がＯＨ基および／またはカチオン重合性基のプレポリマーを製造した後、残りの（ｂ）を加え、同様の温度で１〜２０時間反応させて（Ａ）を製造する方法（末端ＯＨ基および／またはカチオン重合性基プレポリマー法）
［２］ワンショット（一括反応）法
（ａ１）および必要により（ａ２）、並びに（ｂ）を一括混合し、上記［１］と同様に４０〜１２０（好ましくは６０〜１００）℃で、１〜４０（好ましくは２〜１５）時間の条件で反応させて（Ａ）を製造する方法。
これらのうち（Ａ）の分子量制御の観点から好ましいのは［１］、さらに好ましいのは両末端ＮＣＯ基プレポリマー法である。
【００２１】
該ウレタン化反応に際しては、（ａ）と（ｂ）は必要により溶剤（酢酸エチル、メチルエチルケトン、トルエン等）で希釈して反応させてもよい。溶剤の使用量は、（ａ）と（ｂ）の合計重量に基づいて通常５，０００％以下、反応速度の観点から好ましい上限は１，０００％、（ａ）と（ｂ）の混合物の取り扱い性の観点から好ましい下限は１０％である。
【００２２】
該ウレタン化反応は、常圧、減圧または加圧のいずれでも行うことができる。ウレタン化反応の進行状況は、例えば反応系のＮＣＯ％および水酸基価を測定することにより判断することができる。
【００２３】
該ウレタン化反応においては、反応時間短縮の観点からウレタン化触媒（ｄ）を使用するのが好ましい。（ｄ）には、有機ビスマス化合物（ｄ１）、有機スズ化合物（ｄ２）、有機チタン化合物（ｄ３）、３級アミンまたは４級アンモニウム塩（ｄ４）が含まれる。
【００２４】
有機ビスマス化合物（ｄ１）としては、例えば下記のもの、およびこれらの２種以上の
混合物が挙げられる。
（ｄ１１）有機ビスマスカルボキシレート
一般式  Ｂｉ(ＣＯＯＲ)3 で表され、Ｒとしては１価の、脂肪族基［Ｃ１〜２０、例えばアルキル（メチル、エチル、ｎ−およびｉ−プロピル、ｎ−、ｉ−、ｓｅｃ−およびｔ−ブチル、オクチル、２−エチルヘキシル、デシルおよびドデシル）基およびアルケニル（１−、２−およびｉ−プロペニル、１−、２−および３−ブテニル）基］、芳香（脂肪）族基（Ｃ６〜２０、例えばフェニル、トルイル、キシレニル、ベンジル、フェネチルおよびヘキシルフェニル基）および脂環含有基（Ｃ３〜１０、例えばシクロプロピル、シクロブチル、シクロペンチル、シクロヘキシル、シクロオクチルおよびシクロヘキシルメチル基）等が挙げられる。
これらのＲのうち耐加水分解性の観点から好ましいのはＣ２〜１２の脂肪族基、およびＣ５〜１０の脂環含有基である。
（ｄ１２）有機ビスマスアルコキシド
一般式Ｂｉ(ＯＲ)3 で表され、Ｒは上記と同じで、耐加水分解性の観点から好ましいＲも上記と同じである。
（ｄ１３）ジカルボニル基を有する化合物とＢｉのキレート化合物
ジカルボニル基を有する化合物には、Ｃ４〜１５、例えばアセチルアセトン、アセチル酢酸、アセトアセトキシエチル（メタ）アクリレートが含まれ、キレート化合物にはこれらとＢｉのキレート化合物が含まれる。
【００２５】
有機スズ化合物（ｄ２）としては、例えば４価のスズ化合物（トリメチルチンラウレート、トリメチルチンヒドロキサイド、ジメチルチンジラウレート、ジブチルチンジラウレート、ジブチルチンジアセテート、ジブチルチンマレエート等）、２価のスズ化合物（スタナスオクトエート等）が挙げられる。
有機チタン化合物（ｄ３）としては、例えば、テトラアルキル（アルキル基はＣ２〜１２）チタネート、アルキレン（Ｃ２〜１２）ジカルボン酸チタンが挙げられる。
３級アミンまたは４級アンモニウム塩（ｄ４）のうち、３級アミンとしては、例えばトリエチレンジアミン、テトラアルキル（アルキル基はＣ１〜３）アルキレン（Ｃ２〜６）ジアミン（テトラメチルエチレンジアミン、テトラメチルヘキシレンジアミン等）、ジアザビシクロアルケン｛１，８−ジアザビシクロ［５，４，０］ウンデセン−７〔ＤＢＵ［サンアプロ（株）製、登録商標］〕等｝；４級アンモニウム塩としては、例えばテトラアルキル（アルキル基はＣ１〜４）アンモニウムブロマイド、テトラアルキル（アルキル基はＣ１〜４）アンモニウムパークロレートが挙げられる。
【００２６】
これらのうち、硬化性および非着色性の観点から好ましいのは、（ｄ１）、（ｄ２）、安全性と（Ａ）の分子量制御の観点から、さらに好ましいのは（ｄ１）である。
（ｄ１）のうち硬化性および触媒としての安定性の観点からとくに好ましいのは（ｄ１１）および（ｄ１３）、非着色性の観点からとくに好ましいのは（ｄ１１）である。
【００２７】
（ｄ）の使用量は、（Ａ）の重量に基づいて硬化性および透明性の観点から好ましくは０．０００５〜１％、さらに好ましくは０．０１〜０．２％である。
【００２８】
（ｄ）として（ｄ１１）を使用する場合、（ｄ１１）の安定性の観点からさらに有機酸を含有させるのが好ましい。有機酸としては、例えば脂肪族カルボン酸（Ｃ２〜Ｃ２０、例えば酢酸、プロピオン酸、イソプロピオン酸、酪酸、イソバレン酸、オクタン酸、２−エチルヘキサン酸およびドデカン酸）、脂環含有カルボン酸（Ｃ４〜１０、例えばシクロブタン酸、シクロペンタン酸およびシクロヘキサン酸）、芳香族カルボン酸（Ｃ７〜１５、例えば安息香酸、テレフタル酸、フタル酸およびトリメリット酸）、α−不飽和カルボン酸［Ｃ３〜１０、例えば（メタ）アクリル酸、桂皮酸およびマレイン酸］、２−ヒドロキシエチル（メタ）アクリレートと多塩基酸（Ｃ２〜１５、例えばシュウ酸、コハク酸、
アジピン酸、フタル酸、トリメリット酸およびこれらの酸無水物）とのモノエステル化物、およびこれらの２種以上の混合物が挙げられる。
これらのうち耐加水分解性の観点から好ましいのは脂肪族および脂環含有カルボン酸である。
【００２９】
（ｄ１１）と上記有機酸の重量比は（ｄ１１）の触媒活性および触媒の安定性の観点から好ましくは０．００１／１〜９／１、さらに好ましくは０．０１／１〜４／１である。
【００３０】
カチオン重合性基含有ウレタンオリゴマー（Ａ）の分子量は、後述する本発明の硬化物の柔軟性、伸長性、および本発明の組成物の成形性、塗工性の観点から好ましくはＭｎ３００〜５０，０００、さらに好ましくは４００〜１０，０００、とくに好ましくは５００〜５，０００である。
【００３１】
本発明における光カチオン重合開始剤（Ｂ）としては、例えば、アリールスルホニウム塩〔トリフェニルスルホニウムホスフェート、ｐ−（フェニルチオ）フェニルジフェニルスルホニウムヘキサフルオロホスフェート、トリフェニルスルホニウムヘキサフルオロアンチモネート、ｐ−（フェニルチオ）フェニルジフェニルスルホニウムヘキサフルオロアンチモネート、４，４’−ビス［ジ（β−ヒドロキシエトキシ）フェニルスルホニオ］フェニルスルフィド−ビス−ヘキサフルオロアンチモネート、４−［４−（４−ｔｅｒｔ−ブチルベンゾイル）フェニルチオ］フェニル−ジ（４−メチルフェニル）スルホニウムヘキサフルオロホスフェート等〕、アリールヨードニウム塩〔ジフェニルヨードニウムヘキサフルオロホスフェート、ジフェニルヨードニウムヘキサフルオロアンチモネート等〕、スルホン酸エステル〔ｏ−ニトロベンジルトシレート、ジメトキシアントラセンスルホン酸ｐ−ニトロベンジルエステル、トシレートアセトフェノン等〕、フェロセン〔（２，４−シクロペンタジエン−１−イル）［（１−メチルエチル）ベンゼン］−Ｆｅ（ＩＩ）ヘキサフルオロホスフェート等〕が挙げられる。
これらのうち硬化性の観点から好ましいのは、アリールスルホニウム塩およびスルホン酸エステルである。
【００３２】
（Ｂ）の含有量は、本発明における前記カチオン重合性基含有ウレタンオリゴマー（Ａ）と後述のカチオン重合性化合物（Ｃ）の合計重量に基づいて、組成物の硬化性および耐光性の観点から好ましくは０．１〜２０％、さらに好ましくは０．３〜１０％、とくに好ましくは０．５〜５％である。
【００３３】
本発明におけるカチオン重合化合物（Ｃ）としては、エポキシ化合物、オキセタン化合物、ビニル化合物、プロペニル化合物およびこれらの混合物が挙げられる。これらのうち硬化性の観点から好ましいのは、エポキシ化合物および／またはオキセタン化合物であり、とくに好ましいのはエポキシ化合物である。
【００３４】
（Ｃ）としては、揮発性、寸法安定性および成形性、塗工性の観点から好ましくはＣ４以上かつＭｎ３，０００以下の、例えば下記のもの、およびこれらの２種以上の混合物が挙げられる。
（Ｃ１）エポキシ化合物
（Ｃ１１）脂環含有単官能エポキシ化合物
シクロヘキサンオキシド、シクロペンタンオキシド、α−ピネンオキシド、３，４−エポキシビニルシクロヘキサン、３，４−エポキシシクロヘキサンメチル（メタ）アクリレート等；
（Ｃ１２）脂環含有２官能エポキシ化合物
２−（３，４−エポキシ）シクロヘキシル−５，５−スピロ−（３，４−エポキシ）シ
クロヘキサン−ｍ−ジオキサン、３，４−エポキシシクロヘキシルメチル−３，４−エポキシシクロヘキサンカルボキシレート、３，４−エポキシ−６−メチルシクロヘキシルメチル−３，４−エポキシ−６−メチルシクロヘキサンカルボキシレート、ビニルシクロヘキサンジオキシド、ビス（３，４−エポキシシクロヘキシルメチル）アジペート、ビス（３，４−エポキシ−６−メチルシクロヘキシルメチル）アジペート、エキソ−エキソビス（２，３−エポキシシクロペンチル）エーテル、エンド−エキソビス（２，３−エポキシシクロペンチル）エーテル、２，２−ビス（４−（２，３−エポキシプロポキシ）シクロヘキシル）プロパン、２，６−ビス（２，３−エポキシプロポキシシクロヘキシル−ｐ−ジオキサン）、２，６−ビス（２，３−エポキシプロポキシ）ノルボルネン、リモネンジオキシド、２，２−ビス（３，４−エポキシシクロヘキシル）プロパン、ジシクロペンタジエンジオキシド、１，２−エポキシ−６−（２，３−エポキシプロポキシ）ヘキサヒドロ−４，７−メタノインダン、ｐ−（２，３−エポキシ）シクロペンチルフェニル−２，３−エポキシプロピルエーテル、１−（２，３−エポキシプロポキシ）フェニル−５，６−エポキシヘキサヒドロ−４，７−メタノインダン、ｏ−（２，３−エポキシ）シクロペンチルフェニル−２，３−エポキシプロピルエーテル）、１，２−ビス〔５−（１，２−エポキシ）−４，７−ヘキサヒドロメタノインダノキシル〕エタン、シクロペンテニルフェニルグリシジルエーテル、メチレンビス（３，４−エポキシシクロヘキサン）エチレングリコールジ（３，４−エポキシシクロヘキシルメチル）エーテル、エチレンビス（３，４−エポキシシクロヘキサンカルボキシレート）；
（Ｃ１３）脂環含有多官能（３価〜２０価またはそれ以上）エポキシ化合物
３，４−エポキシシクロヘキサンメタノールのε−カプロラクトン１〜１０モル付加物と多価（３〜２０価）アルコール［ＧＲ、ＴＭＰ、ＰＥ、ジＰＥ、ヘキサＰＥ等］のエステル化物等。
これらのうち好ましいのは、硬化性の観点から（Ｃ１２）、（Ｃ１３）、さらに好ましいのは、３，４−エポキシシクロヘキシルメチル−３，４−エポキシシクロヘキサンカルボキシレートである。
【００３５】
（Ｃ１４）グリシジルエーテル型エポキシ化合物
Ｃ７以上かつＭｎ５，０００以下の、例えば下記のもの、およびこれらの２種以上の混合物が挙げられる。
（Ｃ１４１）グリシジルエーテル型単官能エポキシ化合物
アルキル（Ｃ４〜１８）グリシジルエーテル、フェニルグリシジルエーテル、アルキル（Ｃ１〜１２）フェニルグリシジルエーテル、フェノールのＡＯ１〜２０モル付加物のジグリシジルエーテル等；
（Ｃ１４２）グリシジルエーテル型多官能エポキシ化合物
ビスフェノールＡ型および−Ｆ型エポキシ化合物、フェノールノボラック型エポキシ化合物、クレゾールノボラック型エポキシ化合物、水添ビスフェノールＡ型エポキシ化合物、ビスフェノールＡおよび−ＦのＡＯ付加体のジグリシジルエーテル、水添ビスフェノールＡのＡＯ付加体のジグリシジルエーテル、ＥＧ、ＰＧ、ＮＰＧ、ＢＤ、ＨＤ、シクロヘキサンジメタノール、ポリエチレングリコール、ポリプロピレングリコール（それぞれ以下ＣＨＤＭ、ＰＥＧ、ＰＰＧと略記）の各ジグリシジルエーテル、ＴＭＰのジおよび／またはトリグリシジルエーテル、ＰＥのトリおよび／またはテトラグリシジルエーテル、ＳＯのヘプタおよび／またはヘキサグリシジルエーテル、レゾルシンジグリシジルエーテル、ジシクロペンタジエン・フェノール付加型グリシジルエーテル、メチレンビス（２，７−ジヒドロキシナフタレン）テトラグリシジルエーテル、１，６−ジヒドロキシナフタレンジグリシジルエーテル、ポリブタジエンジグリシジルエーテル等；
（Ｃ１４３）前記（ａ１３）のうちの水酸基含有グリシジルエーテル。
これら（Ｃ１４）のうち硬化性の観点から好ましいのは（Ｃ１４２）である。
【００３６】
（Ｃ２）オキセタン化合物
１，４−ビス［（３−エチル−３−オキセタニルメトキシ）メチル］ベンゼン、ジ［１−エチル−（３−オキセタニル）メチル］エーテル、３，７−ビス（３−オキセタニル）−５−オキサ−ノナン、３，３’−（１，３−（２−メチレニル）プロパンジイルビス（オキシメチレン））ビス−（３−エチルオキセタン）、１，２−ビス［（３−エチル−３−オキセタニルメトキシ）メチル］エタン、１，３−ビス［（３−エチル−３−オキセタニルメトキシ）メチル］プロパン、ＥＧビス（３−エチル−３−オキセタニルメチル）エーテル、ジシクロペンテニルビス（３−エチル−３−オキセタニルメチル）エーテル、トリエチレングリコールビス（３−エチル−３−オキセタニルメチル）エーテル、テトラエチレングリコールビス（３−エチル−３−オキセタニルメチル）エーテル、トリシクロデカンジイルジメチレン（３−エチル−３−オキセタニルメチル）エーテル、ＴＭＰトリス（３−エチル−３−オキセタニルメチル）エーテル、１，４−ビス（３−エチル−３−オキセタニルメトキシ）ブタン、１，６−ビス（３−エチル−３−オキセタニルメトキシ）ヘキサン、ＰＥトリス−およびテトラキス（３−エチル−３−オキセタニルメチル）エーテル、ＰＥＧビス（３−エチル−３−オキセタニルメチル）エーテル、ジＰＥヘキサキス−、ペンタキス−およびテトラキス（３−エチル−３−オキセタニルメチル）エーテル、カプロラクトン変性ジＰＥヘキサキス−およびペンタキス（３−エチル−３−オキセタニルメチル）エーテル、ジＴＭＰテトラキス（３−エチル−３−オキセタニルメチル）エーテル、ＥＯ変性ビスフェノールＡ−およびＰＯ変性ビスフェノールＡビス（３−エチル−３−オキセタニルメチル）エーテル、ＥＯ変性水添ビスフェノールＡ−およびＰＯ変性水添ビスフェノールＡビス（３−エチル−３−オキセタニルメチル）エーテル、ＥＯ変性ビスフェノールＦ（３−エチル−３−オキセタニルメチル）エーテル等および前記オキセタン基含有ポリオール（ａ１４）。
【００３７】
（Ｃ３）ビニル化合物
ＥＧジビニルエーテル、ブタンジオールジビニルエーテル、シクロヘキサンジメタノールジビニルエーテル、シクロヘキサンジオールジビニルエーテル、ＴＭＰトリビニルエーテル、ＰＥテトラビニルエーテル、ＧＲトリビニルエーテル、トリエチレングリコールジビニルエーテル、ＤＥＧジビニルエーテル、ヒドロキシエチルビニルエーテル、ヒドロキシブチルビニルエーテル、シクロヘキサンジメタノールモノビニルエーテル、シクロヘキサンジオールモノビニルエーテル、９−ヒドロキシノニルビニルエーテル、ＰＧモノビニルエーテル、ＮＰＧモノビニルエーテル、ＧＲジビニルエーテル、ＧＲモノビニルエーテル、ＴＭＰジビニルエーテル、ＴＭＰモノビニルエーテル、ＰＥモノビニルエーテル、ＰＥジビニルエーテル、ＰＥトリビニルエーテル、ＤＥＧモノビニルエーテル、トリエチレングリコールモノビニルエーテル、テトラエチレングリコールモノビニルエーテル、トリシクロデカンジオールモノビニル エーテル、トリシクロデカンジメタノールモノビニルエーテル等および前記ビニル基含有ポリオール（ａ１２）。
【００３８】
（Ｃ４）プロペニル化合物
（Ｃ４１）２価フェノール（Ｃ６〜３０）のジプロペニルエーテル
ビスフェノールＦ−、Ａ−、Ｂ−、ＡＤ−およびＳ−ジプロペニルエーテル、ハロゲン化ビスフェノールＡジプロペニルエーテル、テトラクロロビスフェノールＡジプロペニルエーテル、カテキンジプロペニルエーテル、レゾルシノールジプロペニルエーテル、ハイドロキノンジプロペニルエーテル、１，５−ジヒドロキシナフタレンジプロペニルエーテル、ジヒドロキシビフェニルジプロペニルエーテル、オクタクロロ−４，４’−ジヒドロキシビフェニルジプロペニルエーテル、テトラメチルビフェニルジプロペニルエーテルおよび９，９’−ビス（４−ヒドロキシフェニル）フロオレンジプロペニルエーテル等；
（Ｃ４２）多価（３価〜６価またはそれ以上）フェノール（Ｃ６〜５０またはそれ以上かつＭｎ５，０００以下）のポリプロペニルエーテル
ピロガロールトリプロペニルエーテル、ジヒドロキシナフチルクレゾールトリプロペニルエーテル、トリス（ヒドロキシフェニル）メタントリプロペニル エーテル、ジナフチ
ルトリオールトリプロペニルエーテル、テトラキス（４−ヒドロキシフェニル）エタンテトラプロペニルエーテル、トリスメチル−ｔｅｒｔ−ブチル−ブチルヒドロキシメタントリプロペニルエーテル、４，４’−オキシビス（１，４−フェニルエチル）テトラクレゾールプロペニルエーテル、４，４’−オキシビス（１，４−フェニルエチル）フェニルプロペニルエーテルおよびビス（ジヒドロキシナフタレン）テトラプロペニルエーテル等；（Ｃ４３）２価アルコール（Ｃ２〜１００またはそれ以上かつＭｎ５，０００以下）のジプロペニルエーテル
ＥＧジプロペニルエーテル、ＰＧジプロペニルエーテル、テトラメチレングリコールジプロペニルエーテル、１，６−ＨＤジプロペニルエーテル、ＰＥＧ（Ｍｎ１５０〜４，０００）ジプロペニルエーテル、ＰＰＧ（Ｍｎ１８０〜５，０００）ジプロペニルエーテル、ＰＴＭＧ（Ｍｎ２００〜５，０００）ジプロペニルエーテル、ＮＰＧジプロペニルエーテル、並びにビスフェノールＡのＥＯおよび／またはＰＯ（１〜２０モル）付加物のジプロペニルエーテル等；
（Ｃ４４）多価（３価〜７価またはそれ以上）アルコール（Ｃ３〜５０またはそれ以上かつＭｎ１０，０００以下）のポリプロペニルエーテル
ＴＭＰトリプロペニルエーテル、ＧＲトリプロペニルエーテル、ＰＥテトラプロペニルエーテル、ＳＯヘキサプロペニルエーテルおよびポリ（重合度２〜５）ＧＲポリプロペニルエーテル等；
（Ｃ４５）芳香族ポリ（２価〜６価またはそれ以上）カルボン酸（Ｃ６〜２０またはそれ以上）のポリプロペニルエステル
フタル酸−、イソフタル酸−およびテレフタル酸ジプロペニルエステルおよびトリメリット酸トリプロペニルエステル等；
（Ｃ４６）脂肪族または脂環含有ポリ（２価〜６価またはそれ以上）カルボン酸（Ｃ６〜２０またはそれ以上）のポリプロペニルエステル
（Ｃ４１）〜（Ｃ４５）の芳香核水添加物、ダイマー酸ジプロペニルエステル、ジプロペニルオキサレート、ジプロペニルマレート、ジプロペニルスクシネート、ジプロペニルグルタレート、ジプロペニルアジペート、ジプロペニルピメレートおよびトリカルバリル酸トリプロペニルエステル等；
（Ｃ４７）前記プロペニル基含有ポリオール（ａ１１）に記載の化合物。
【００３９】
本発明におけるカチオン重合性基含有ウレタンオリゴマー（Ａ）およびカチオン重合性化合物（Ｃ）が有する、プロペニル基、ビニル基、エポキシ基、オキセタン基等のカチオン重合性基は、後述する活性エネルギー線照射に対する硬化性がそれぞれ異なる。
そのため、（Ａ）と（Ｃ）の組み合わせは、硬化物の柔軟性、寸法安定性の観点から硬化性の異なるものが好ましく、例えば、（Ａ）がエポキシ基および／またはオキセタン基を有する場合は、（Ｃ）はビニル化合物（Ｃ３）および／またはプロペニル化合物（Ｃ４）が好ましく、（Ａ）がプロペニル基および／またはビニル基を有する場合は、（Ｃ）はエポキシ化合物（Ｃ１）および／またはオキセタン化合物（Ｃ２）が好ましい。
これらのうち特に好ましい組み合わせは（Ａ）がプロペニル基を有し、（Ｃ）がエポキシ化合物（Ｃ１）の場合である。
【００４０】
（Ａ）と（Ｃ）の重量比は、硬化物の柔軟性、伸長性および組成物の成形性、硬化物の耐熱性の観点から、好ましくは３／９７〜８０／２０、さらに好ましくは５／９５〜５０／５０である。
【００４１】
本発明の組成物には、本発明の効果を阻害しない範囲で、さらに必要により光増感剤（Ｅ）を含有させることができる。（Ｅ）としては、例えば、ベンゾフェノン、４，４’−ビス（ジエチルアミノ）ベンゾフェノン、２，４’−ジエチルチオキサントン、イソプロピルチオキサントン、９，１０−ジエトキシアントラセン、９，１０−ジブトキシアントラセン等が挙げられる。
【００４２】
（Ｅ）の使用量は、（Ａ）と（Ｃ）の合計重量に基づいて通常５％以下、硬化性および透明性の観点から好ましくは０．１〜２％である。
【００４３】
（Ｃ）として前記脂環含有単官能エポキシ化合物（Ｃ１１）および／または脂環含有２官能エポキシ化合物（Ｃ１２）を使用する場合は、さらにポリオール（Ｆ）［例えば前記（ａ２）と同じもの］を含有させることができる。（Ｆ）の使用量は、（Ｃ）の重量に基づいて通常３０％以下、硬化物の柔軟性および組成物の硬化性の観点から好ましくは１〜２０％である。
【００４４】
本発明の組成物には、本発明の効果を阻害しない範囲で必要によりさらに種々の添加剤（Ｇ）を含有させてもよい。（Ｇ）には、充填剤（Ｇ１）、顔料（Ｇ２）、分散剤（Ｇ３）、消泡剤（Ｇ４）、レベリング剤（Ｇ５）、シランカップリング剤（Ｇ６）、チクソトロピー性付与剤（増粘剤）（Ｇ７）、スリップ剤（Ｇ８）、酸化防止剤（Ｇ９）および紫外線吸収剤（Ｇ１０）からなる群から選ばれる１種または２種以上の添加剤が含まれる。
（Ｇ）の合計の使用量は、（Ｇ）添加後の本発明の組成物の全重量に基づいて、通常６０％以下、添加効果および硬化物の柔軟性の観点から好ましくは０．００５〜５０％である。
【００４５】
充填剤（Ｇ１）としては、無機充填剤〔カーボンブラック、シリカ（例えば微粉ケイ酸、含水ケイ酸、ケイ藻およびコロイダルシリカ）、ケイ酸塩（例えば微粉ケイ酸マグネシウム、タルク、ソープストーン、ステアライト、ケイ酸カルシウム、アルミノケイ酸マグネシウムおよびアルミノケイ酸ソーダ）、炭酸塩［例えば沈降性（活性、乾式、重質または軽質）炭酸カルシウムおよび炭酸マグネシウム］、クレー（例えばカオリン質クレー、セリサイト質クレー、バイロフィライト質クレー、モンモリロナイト質クレー、ベントナイトおよび酸性白土）、硫酸塩［例えば硫酸アルミニウム（例えば硫酸バンドおよびサチンホワイト）、硫酸バリウム（例えばバライト粉、沈降性硫酸バリウムおよびリトポン）、硫酸マグネシウム、硫酸カルシウム（石コウ）（例えば無水石コウおよび半水石コウ）等］、鉛白、雲母粉、亜鉛華、アルミナ、酸化ジルコニウム、酸化チタン、活性フッ化カルシウム、セメント、石灰、亜硫酸カルシウム、二硫化モリブデン、アスベスト、ガラスファイバー、ロックファイバー、マイクロバルーン等〕；有機充填剤（例えば、スチレンビーズ、メラミンビーズ、アクリルビーズ、アクリル−スチレンビーズ、ポリカーボネートビーズ等）；有機無機複合系充填剤［例えば、特開平１０−３３０４０９号公報、特開２００４−３０７６４４等に記載の有機無機複合ビーズ等］が挙げられる。
【００４６】
これらのうち硬化物の耐擦傷性および組成物、硬化物の着色抑制の観点から好ましいのは無機充填剤、さらに好ましいのはアルミナ、シリカ、ケイ酸塩、炭酸塩、硫酸塩および酸化チタン、さらに好ましいのはシリカ、炭酸カルシウム、硫酸バリウムおよび酸化チタンである。また、透明性の観点から好ましいのはシリカ、ケイ酸塩および有機充填剤、さらに好ましいのはシリカ、有機充填剤である。
（Ｇ１）は、２種以上併用してもよく、また２種以上が複合化（例えばシリカに酸化チタンが融着）されたものでもよい。（Ｇ１）の形状は、特に限定されず、例えば不定形状、球状、中空状、多孔質状、花弁状、凝集状および粒状（楕円、星型および角型形状等）のいずれでもよい。
（Ｇ１）の使用量は、本発明の組成物の全重量に基づいて、通常５０％以下、添加効果および硬化物の可撓性の観点から好ましくは１〜３０％、さらに好ましくは３〜２５％である。
【００４７】
顔料（Ｇ２）としては、下記のものが挙げられる。
（１）アゾ系顔料
不溶性モノアゾ顔料（トルイジンレッド、パーマネントカーミンＦＢ、ファストイエローＧ等）、不溶性ジスアゾ顔料（ジスアゾイエローＡＡＡ、ジスアゾオレンジＰＭＰ等）、アゾレーキ（溶性アゾ顔料）（レーキレッドＣ、ブリリアントカーミン６Ｂ等）、縮合アゾ顔料、キレートアゾ顔料等；
（２）多環式顔料
フタロシアニンブルー、インダントロンブルー、キナクリドンレッド、ジオキサジンバイオレット等；
（３）染つけレーキ
塩基性染料（ビクトリアピュアブルーＢＯレーキ等）、酸性染料（アルカリブルートーナー等）等；
（４）その他
アジン系顔料（アニリンブラック等）、昼光けい光顔料、ニトロソ顔料、ニトロ顔料、天然顔料等；
（Ｇ２）の使用量は、組成物の全重量に基づいて、通常５０％以下、添加効果および硬化物の可撓性の観点から好ましくは５〜４０％、さらに好ましく１０〜３０％である。
【００４８】
分散剤（Ｇ３）としては、有機分散剤［高分子分散剤（Ｍｎ２，０００〜５００，０００）および低分子分散剤（分子量１００以上かつＭｎ２，０００未満）］および無機分散剤が挙げられる。
【００４９】
高分子分散剤としては、ナフタレンスルホン酸塩［アルカリ金属（Ｎａ、Ｋ等。以下同じ。）塩、アンモニウム塩等］のホルマリン縮合物、ポリスチレンスルホン酸塩（塩は上記に同じ。以下も同じ。）、ポリアクリル酸塩、ポリ（２〜４）カルボン酸（マレイン酸／グリセリン／モノアリルエーテル共重合体等）塩、カルボキシメチルセルロース（Ｍｎ１，０００〜１０，０００）およびポリビニルアルコール（Ｍｎ１，０００〜１００，０００）等が挙げられる。
【００５０】
低分子分散剤としては、下記のものが挙げられる。
（１）ポリオキシアルキレン型
脂肪族アルコール（Ｃ４〜３０）、［アルキル（Ｃ１〜３０）］フェノール、脂肪族（Ｃ４〜３０）アミンおよび脂肪族（Ｃ４〜３０）アミドの、ＡＯ（Ｃ２〜４）１〜３０モル付加物
脂肪族アルコールとしては、ｎ−、ｉ−、ｓｅｃ−およびｔ−ブタノール、オクタノール、ドデカノール等；（アルキル）フェノールとしては、フェノール、メチルフェノールおよびノニルフェノール等；脂肪族アミンとしては、ラウリルアミンおよびメチルステアリルアミン等；および脂肪族アミドとしては、ステアリン酸アミド等が挙げられる。
（２）多価アルコール型
Ｃ４〜３０の脂肪酸（ラウリン酸、ステアリン酸等。以下同じ。）と多価（２価〜６価またはそれ以上）アルコール（例えばＧＲ、ＰＥ、ＳＯおよびソルビタン）のモノエステル化合物
（３）カルボン酸塩型
Ｃ４〜３０の脂肪酸のアルカリ金属塩
（４）硫酸エステル型
Ｃ４〜３０の脂肪族アルコール（上記に同じ。以下も同じ。）および脂肪族アルコールのＡＯ（Ｃ２〜４）１〜３０モル付加物の硫酸エステルアルカリ金属塩等
【００５１】
（５）スルホン酸塩型
［アルキル（Ｃ１〜３０）］フェノール（上記に同じ。以下も同じ。）のスルホン酸アルカリ金属塩
（６）リン酸エステル型
Ｃ４〜３０の脂肪族アルコールおよび脂肪族アルコールのＡＯ（Ｃ２〜４）１〜３０モル付加物のモノまたはジリン酸エステルの塩［アルカリ金属塩、４級アンモニウム塩等］（７）１〜３級アミン塩型
Ｃ４〜３０の脂肪族アミン［１級（ラウリルアミン等）、２級（ジブチルアミン等）および３級アミン（ジメチルステアリルアミン等）］塩酸塩、トリエタノールアミンとＣ４〜３０の脂肪酸のモノエステルの無機酸（塩酸、硫酸、硝酸およびリン酸等。以下同じ。）塩
（８）４級アンモニウム塩型
Ｃ４〜３０の４級アンモニウム（ブチルトリメチルアンモニウム、ジエチルラウリルメチルアンモニウム、ジメチルジステアリルアンモニウム等）の無機酸塩等
が挙げられる。
【００５２】
無機分散剤としては、ポリリン酸のアルカリ金属塩およびリン酸系分散剤（リン酸、モノアルキルリン酸エステル、ジアルキルリン酸エステル等）等が挙げられる。
（Ｇ３）の使用量は、本発明の組成物の全重量に基づいて、通常１０％以下、添加効果および透明性、耐熱性の観点から好ましくは０．０５〜５％である。
【００５３】
消泡剤（Ｇ４）としては、低級アルコール（Ｃ１〜６）（メタノール、ブタノール等）、高級アルコール（Ｃ８〜１８）（オクチルアルコール、ヘキサデシルアルコール等）、高級脂肪酸（Ｃ１０〜２０）（オレイン酸、ステアリン酸等）、高級脂肪酸エステル（Ｃ１１〜３０）（グリセリンモノラウリレート等）、リン酸エステル（トリブチルホスフェート等）、金属石けん（ステアリン酸カルシウム、ステアリン酸アルミニウム等）、ポリエーテル［ＰＥＧ（Ｍｎ２００〜１０，０００）、ＰＰＧ（Ｍｎ２００〜１０，０００）等］、シリコーン（ジメチルシリコーンオイル、アルキル変性シリコーンオイル、フルオロシリコーンオイル等）および鉱物油系（シリカ粉末を鉱物油に分散させたもの）等が挙げられる。
（Ｇ４）の使用量は、本発明の組成物の全重量に基づいて、通常３％以下、添加効果および透明性、耐熱性の観点から好ましくは０．０１〜２％である。
【００５４】
レベリング剤（Ｇ５）としては、ＰＥＧ型非イオン界面活性剤（ノニルフェノールＥＯ１〜４０モル付加物、ステアリン酸ＥＯ１〜４０モル付加物等）、多価アルコール型非イオン界面活性剤（ソルビタンパルミチン酸モノエステル、ソルビタンステアリン酸モノエステル、ソルビタンステアリン酸トリエステル等）、フッ素含有界面活性剤（パーフルオロアルキルＥＯ１〜５０モル付加物、パーフルオロアルキルカルボン酸塩、パーフルオロアルキルベタイン等）、変性シリコーンオイル［例えばポリエーテル変性シリコーンオイルおよび（メタ）アクリレート変性シリコーンオイル］等が挙げられる。
（Ｇ５）の使用量は、本発明の組成物の全重量に基づいて、通常３％以下、添加効果および透明性、耐熱性の観点から好ましくは０．１〜２％である。
【００５５】
シランカップリング剤（Ｇ６）としては、アミノ基含有シランカップリング剤（γ−アミノプロピルトリエトキシシラン、γ−アミノプロピルトリメトキシシラン、γ−フェニルアミノフロピルトリメトキシシラン等）、ウレイド基含有シランカップリング剤（ウレイドプロピルトリエトキシシラン等）、ビニル基含有シランカップリング剤［ビニルエトキシシラン、ビニルメトキシシラン、ビニルトリス（β−メトキシエトキシ）シラン等］、メタクリレート基含有シランカップリング剤（γ−メタクリロキシプロピルトリメトキシシラン、γ−メタクリロキシプロピルメチルジメトキシシラン等）、エポキシ基含有シランカップリング剤（γ−グリシドキシプロピルトリメトキシシラン等）、イソシアネート基含有シランカップリング剤（γ−イソシアネートプロピルトリエトキシシラン等）、ポリマー型シランカップリング剤（ポリエトキシジメチルシロキサン、ポリエトキシジメチルシロキサン等）、カチオン型シランカップリング剤［Ｎ−（Ｎ−ベンジル−β−アミ
ノエチル）−γ−アミノプロピルトリメトキシシラン塩酸塩等］等が挙げられる。
（Ｇ６）の使用量は、本発明の組成物の全重量に基づいて、通常１０％以下、添加効果および透明性、耐熱性の観点から好ましくは０．５〜７％である。
【００５６】
チクソトロピー性付与剤（Ｇ７）としては、無機チクソトロピー性付与剤（ベントナイト、有機処理ベントナイトおよびコロイダル炭酸カルシウム等）および有機チクソトロピー性付与剤（水添ヒマシ油ワックス、ステアリン酸カルシウム、オレイン酸アルミニウム、重合アマニ油等）が挙げられる。
（Ｇ７）の使用量は本発明の組成物の全重量に基づいて、通常２０％以下、添加効果および成形性、塗工性の観点から好ましくは０．５〜１０％である。
【００５７】
スリップ剤（Ｇ８）としては、高級脂肪酸エステル（ステアリン酸ブチル等）、高級脂肪酸アミド（エチレンビスステアリン酸アミド、オレイン酸アミド等）、金属石けん（ステアリン酸カルシウム、オレイン酸アルミニウム等）、ワックス［パラフィンワックス、ポリオレフィンワックス（ポリエチレンワックス、ポリプロピレンワックス、カルボキシル基含有ポリエチレンワックス等）等］およびシリコーン（例えばジメチルシリコーンオイル、アルキル変性シリコーンオイルおよびフルオロシリコーンオイル）等が挙げられる。
（Ｇ８）の使用量は、本発明の組成物の全重量に基づいて、通常５％以下、添加効果および透明性、耐熱性の観点から好ましくは０．０１〜２％である。
【００５８】
酸化防止剤（Ｇ９）としては、ヒンダードフェノール化合物〔トリエチレングリコール−ビス−［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、３，５−ジ−ｔ−ブチル−４−ヒドロキシベンジルホスホネートジエチルエステル〕およびアミン化合物（ｎ−ブチルアミン、トリエチルアミン、ジエチルアミノメチルメタクリレート等）が挙げられる。
（Ｇ９）の使用量は、本発明の組成物の全重量に基づいて、通常３％以下、添加効果および透明性、耐熱性の観点から好ましくは０．００５〜２％である。
【００５９】
紫外線吸収剤（Ｇ１０）としては、ベンゾトリアゾール化合物［２−（５−メチル−２−ヒドロキシフェニル）ベンゾトリアゾール、２−（３，５−ジ−ｔ−ブチル−２−ヒドロキシフェニル）ベンゾトリアゾール、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール等］、トリアジン化合物〔２−（４，６−ジフェニル−１，３，５−トリアジン−２−イル）−５−［（ヘキシル）オキシ］−フェノール〕、ベンゾフェノン（２−ヒドロキシ−４−ｎ−オクチルオキシベンゾフェノン等）、シュウ酸アニリド化合物（２−エトキシ−２’−エチルオキサリック酸ビスアニリド等）が挙げられる。
（Ｇ１０）の使用量は、本発明の組成物の全重量に基づいて、通常３％以下、添加効果および透明性、耐熱性の観点から好ましくは０．００５〜２％である。
【００６０】
上記（Ｇ１）〜（Ｇ１０）の間で添加剤が同一で重複する場合は、それぞれの添加剤が該当する添加効果を奏する量を他の添加剤としての効果に関わりなく使用するのではなく、他の添加剤としての効果も同時に得られることをも考慮し、使用目的に応じて使用量を調整するものとする。
【００６１】
本発明の組成物は、塗工の際に、塗工に適した粘度に調整するために、必要に応じて溶媒で希釈してもよい。溶媒の使用量は、溶媒を加える前の該組成物の重量に基づいて通常
２，０００％以下、好ましくは１０〜５００％である。また、塗工液の粘度は、使用時の温度（通常５〜６０℃）で、通常５〜５００，０００ｍＰａ・ｓ、安定塗工の観点から好ましくは５０〜１０，０００ｍＰａ・ｓである。
【００６２】
該溶媒としては、本発明の組成物中の樹脂分を溶解するものであれば特に限定されることはなく、具体的には、該有機溶剤としては、例えば、アルコール（Ｃ１〜１０、例えばメタノール、エタノール、ｎ−およびｉ−プロパノール、ｎ−、ｓｅｃ−およびｔ−ブタノール、ベンジルアルコール、オクタノール）、ケトン（Ｃ３〜８、例えばアセトン、メチルエチルケトン、メチルイソブチルケトン、ジイソブチルケトン、ジブチルケトン、シクロヘキサノン）、エステルまたはエーテルエステル（Ｃ４〜１０、例えば酢酸エチル、酢酸ブチル、乳酸エチル、γ−ブチロラクトン、エチレングリコールモノメチルアセテート、プロピレングリコールモノメチルアセテート等、エーテル［Ｃ４〜１０、例えばＥＧモノメチルエーテル（メチルセロソロブ）、ＥＧモノエチルエーテル（エチルセロソロブ）、ジエチレングリコールモノブチルエーテル（ブチルセロソロブ）、プロピレングリコールモノメチルエーテル］、芳香族炭化水素（Ｃ６〜１０、例えばベンゼン、トルエン、キシレン）、アミド（Ｃ３〜１０、例えばジメチルホルムアミド、ジメチルアセトアミド、Ｎ−メチルピロリドン）、ハロゲン化炭化水素（Ｃ１〜２、例えばメチレンジクロライド、エチレンジクロライド）、石油系溶剤（石油エーテル、石油ナフサ等）が挙げられる。これらは１種単独使用でも、２種以上併用してもよい。
有機溶剤の使用量は、有機溶剤を加える前の本発明の組成物の全重量に基づいて、通常４００％以下、取り扱いの容易さおよび塗工安定性の観点から好ましくは２５〜２５０％、さらに好ましくは４０〜１５０％である。
【００６３】
本発明の組成物は、基材に塗工し必要により乾燥させることで基材の少なくとも片面の少なくとも一部に塗工膜を形成し、後述の活性エネルギー線を照射して該組成物を硬化させることで、硬化膜を有する被覆物を得ることができる。該塗工に際しては、種々の装置、例えば塗工機［バーコーター、グラビアコーター、ロールコーター（サイズプレスロールコーター、ゲートロールコーター等）、エアナイフコーター、スピンコーター、ブレードコーター等］が使用できる。塗工膜厚は、乾燥後の膜厚として、通常０．５〜２５０μｍ、耐摩耗性、耐溶剤性、耐汚染性および乾燥性、硬化性の観点から好ましくは１〜１００μｍである。
【００６４】
基材としては、通常の塗料が適用できるものであれば、材質、形状、寸法等、特に限定されないが、材質としては例えば紙、木材、金属（鉄、アルミニウム、銅等）、ガラス、プラスチック（ＰＥＴ、ＰＣ、ＰＭＭＡ、スチレン、ＭＭＡ−スチレン共重合物等）、形状としては、例えばフィルム状、板状が挙げられる。
【００６５】
本発明の組成物は、金型等に注型してから、後述の活性エネルギー線で硬化させることで、板状、フィルム状および特定の形状を有する成形物を得ることができる。例えばレンズアレイ形状が得られるキャビティ（充填空間）を有する型（金型、樹脂型等）にディスペンサー等を用いて、硬化後の厚みが５０〜１５０μｍとなるように塗工（または充填）し、上記金型に塗工（または充填）した樹脂組成物の上から透明基板（透明フィルムを含む）を空気が入らないように加圧積層し、さらに該透明基板上から後述の活性エネルギー線を照射して該組成物を硬化させた後に、金型から離型しレンズシートを得る。
【００６６】
本発明の組成物は、硬化時において酸素によって阻害されることがなく、また比較的低粘度であることからインクジェットインキとして使用することができる。本発明の組成物をインクジェットインキとして使用するには、まず本組成物をインクジェット記録方式用プリンタのプリンタヘッドに供給し、このプリンタヘッドから後述する基材上に吐出、その後活性エネルギー線を照射し、硬化させる。
【００６７】
本発明の組成物は、透明基材（プラスチック、ガラス等）とその他基材（前述の透明基材、木材、金属等）の接着剤、粘着剤として使用することができる。例えば、ガラス板上に塗工した後、必要により溶剤を乾燥させ、その後、ＰＥＴフィルム等で挟み、ＰＥＴフィルム上から後述の活性エネルギー線を照射して該組成物を硬化させることで、ガラスとＰＥＴを接着することができる。
【００６８】
本発明の組成物の基材への塗工後の乾燥方法としては、例えば熱風乾燥（ドライヤー等）が挙げられる。乾燥温度は、通常１０〜２００℃、乾燥速度および塗膜の表面平滑性の観点から好ましくは３０〜１５０℃である。乾燥時間は通常１０分以下、硬化膜の物性および生産性の観点から好ましくは１〜５分である。
【００６９】
本発明における活性エネルギー線には、赤外線、可視光線、紫外線、電子線およびＸ線が含まれる。これらのうち反応性および安全性の観点から好ましいのは紫外線および電子線である。
【００７０】
本発明の組成物を塗工後、紫外線照射で硬化させる場合は、公知の紫外線照射装置［例えばアイグランデージ、アイグラフィック（株）製］を使用することができる。紫外線の照射量は、通常１０〜１０，０００ｍＪ／ｃｍ2、硬化物の可撓性の観点から好ましい上
限は、５，０００Ｊ／ｃｍ2、組成物の硬化性の観点から好ましい下限は、１００ｍＪ／
ｃｍ2である。
【００７１】
本発明の組成物を塗工後、電子線照射で硬化させる場合は、公知の電子線照射装置〔例えばエレクトロンビーム［岩崎電気（株）製］〕を使用することができる。電子線の照射量は、通常０．５〜２０Ｍｒａｄ、下限は組成物の硬化性の観点から、上限は硬化物（塗膜）の可撓性、並びに硬化物または基材の損傷を避けるとの観点から、好ましくは１〜１５Ｍｒａｄである。
【００７２】
以下、本発明を実施例によりさらに詳細に説明するが、本発明はこれにより限定されるものではない。以下において「部」は重量部、「％」は重量％を表す。
【００７３】
製造例１
撹拌機、冷却管および温度計を備えた反応容器にエチレングリコールモノアリルエーテル［東京化成（株）製］５０部、および触媒として水酸化カリウム［東京化成（株）製。以下同じ。］５部を仕込み、窒素雰囲気下、１４０℃で４時間反応（転位反応）させた。その後、水を２００部加えて過剰の触媒を水洗して分液除去し、プロペニルエーテル基を片末端に有するモノアルコール（ａ１１−１）を得た。
次に別の同様の反応容器にＰＴＭＧ［商品名「ＰＴＭＧ−１０００」、三菱化学（株）製、Ｍｎ１，０００］１００部、ＩＰＤＩ［商品名「ＶＥＳＴＡＮＡＴ  ＩＰＤＩ」、デグサジャパン（株）製］４４．４部および触媒としてビスマストリ（２−エチルヘキサノエート）（２−エチルヘキサン酸５０％溶液。以下同じ。）０．０５部を仕込み、６０℃で６時間反応させ、その後（ａ１１−１）２１部を加え、６０℃で８時間反応させてプロペニル基を両末端に有するウレタンオリゴマー（Ａ−１）を得た。（Ａ−１）のＭｎは１，７００であった。
【００７４】
製造例２
製造例１と同様の反応容器にポリカプロラクトンジオール［商品名「プラクセル  ２２０」、ダイセル化学工業（株）製、Ｍｎ２，０００。以下同じ。］１００部、ＨＤＩ［商品名「ＶＥＳＴＡＮＡＴ  Ｔ１８９０」、デグサジャパン（株）製、以下同じ。］１２．６部、触媒としてビスマストリ（２−エチルヘキサノエート）０．０５部およびテトラメ
チレングリコールモノビニルエーテル［東京化成（株）製］５．８部を仕込み、８０℃で４時間反応させ、ビニル基を両末端に有するウレタンオリゴマー（Ａ−２）を得た。（Ａ−２）のＭｎは、４，８００であった。
【００７５】
製造例３
製造例１と同様の反応容器にグリセリンのＰＯ付加物［商品名「ニューポールＧＰ−６００」、三洋化成工業（株）製、Ｍｎ６００］１００部、水添ＭＤＩ［商品名「ＶＥＳＴＡＮＡＴ  Ｈ１２ＭＤＩ」、デグサジャパン（株）製］３７．５部および触媒としてビスマストリ（２−エチルヘキサノエート）０．１部を仕込み、１２０℃で３時間反応させた後、（ａ１１−１）１５．３部を加え、７０℃で４時間反応させ、プロペニル基を両末端に有するウレタンオリゴマー（Ａ−３）を得た。（Ａ−３）のＭｎは、３，０５０であった。
【００７６】
製造例４
製造例１と同様の反応容器にＰＰＧ［商品名「ニューポールＰＰ−１０００」、三洋化成工業（株）製、Ｍｎ１，０００］１００部、ＩＰＤＩ  ３８．９部および触媒としてビスマストリ（２−エチルヘキサノエート）０．０５部を仕込み、１００℃で４時間反応させた後、グリシドール［東京化成（株）製］１１．３部を加え、８０℃で３時間反応させ、グリシジル基を両末端に有するウレタンオリゴマー（Ａ−４）を得た。（Ａ−４）のＭｎは、２，２００であった。
【００７７】
製造例５
製造例１と同様の反応容器にアリルアルコールのＥＯ付加物［商品名「ＡＥ−１１００」、三洋化成工業（株）製、Ｍｎ１，１００］１００部、および触媒として水酸化カリウム５部を仕込み、窒素雰囲気下、１４０℃で４時間反応（転位反応）させた。その後、水２００部加えて過剰の触媒を水洗して分液除去し、プロペニルエーテル基を片末端に有するモノアルコール（ａ１１−２）を得た。
（ａ１１−２）１００部、ＸＤＩ［商品名「タケネート５００」、武田薬品（株）製］８．５部および触媒としてビスマストリ（２−エチルヘキサノエート）０．０５部を仕込み、１００℃で４時間反応させて、プロペニル基を末端に有するウレタンオリゴマー（Ａ−５）を得た。（Ａ−５）のＭｎは２，４００であった。
【００７８】
製造例６
製造例１と同様の反応容器にポリカーボネートジオール［商品名「プラクセルＣＤ−２１０」、ダイセル化学工業（株）製、Ｍｎ１，０００］１００部、ＩＰＤＩ  ４４．４部、触媒としてビスマストリ（２−エチルヘキサノエート）０．０５部および３−ヒドロキシメチル−３−メチルオキセタン［東京化成（株）製］１４．４部を仕込み、８０℃で４時間反応させ、オキセタン基を両末端に有するウレタンオリゴマー（Ａ−６）を得た。（Ａ−６）のＭｎは４，８００であった。
【００７９】
実施例１〜１３
表１に示す配合組成（部）に従って配合し、本発明の組成物（実施例１〜１３）を得た。それぞれの２５℃での粘度をＢＬ型粘度計［東京計器（株）製］にて測定した。
次に、下記の方法で成形物（硬化物）を作成し、透明性（透過率）、寸法安定性（硬化収縮率）、柔軟性（圧縮弾性率、復元率）、伸長性（引張破断伸び率）を評価した。いずれも硬化不良によるべたつきは認められなかった。結果を表１に示す。
【００８０】
比較製造例１
製造例１と同様の反応容器にポリカプロラクトンジオール１００部、ＨＤＩ  １２．６部、触媒としてビスマストリ（２−エチルヘキサノエート）０．０５部およびブタノール
［東京化成（株）製］３．７部を仕込み、８０℃で４時間反応させ、カチオン重合性基を有しないウレタンオリゴマー（比Ａ−１）を得た。（比Ａ−１）のＭｎは４，６５０であった。
【００８１】
比較例１〜４
表１に示す配合組成（部）に従って配合し、比較の組成物（比較例１〜４）を得た。実施例１〜１３と同様に評価した。結果を表１に示す。
【００８２】
＜成形物作成法＞
表面を離型剤処理したガラス板（１１ｃｍ×１１ｃｍ）の上面四辺に厚さ１ｍｍのスペーサーを配し、１０ｃｍ×１０ｃｍの正方形に仕切る。該正方形内に表１の組成物を注型した後、同様の別のガラス板を載せる。紫外線照射装置により、紫外線を１，０００ｍＪ／ｃｍ2照射した後、ガラス板から離型し成形物を得た。該成形物について下記の方法で
性能評価を行った。結果を表１に示す。
【００８３】
＜性能評価項目＞
（１）組成物粘度
２５℃での粘度をＢＬ型粘度計［東京計器（株）製］を用いて測定する。単位はｍＰａ・ｓ。
（２）透明性（透過率）
ＪＩＳ−Ｋ７３６１−１に準拠し、全光線透過率測定装置を用いて全光線透過率を測定する。単位は％。透過率が高いと硬化性、成形性も良好であることを示す。
（３）寸法安定性（硬化収縮率）
次のＪＩＳに準拠し、硬化前後の比重を測定し、下記計算式により硬化収縮率を算出する。単位は％。
ｄ０［比重（硬化前）］：ＪＩＳ−Ｋ５６００−２の比重瓶法に準拠
ｄ１［比重（硬化後）］：ＪＩＳ−Ｋ７１１２の水中置換法に準拠
硬化収縮率（％）＝［１−（硬化後の体積／硬化前の体積）］×１００
＝［１−（ｄ０／ｄ１）］×１００
（４）柔軟性（圧縮弾性率、復元率）
微小硬度計［商品名「フィッシャー硬度計」、フィシャー（株）製、ビッカーズ端子使用。］にて、１００ｍＮ荷重で、圧縮弾性率、復元率を測定する。単位はそれぞれＭＰａ、％。
（５）伸長性（引張破断伸び率）
ＪＩＳ−Ｋ７１１３に準拠し、前記＜成形物作成法＞で成形物を作成し、該成形物から２号試験片を切り出して、オートグラフ［ＡＧ１００ｋＮＧまたはＡＧ１００ＮＩＳ、（株）島津製作所製］を用いて、室温２３℃、試験速度１０ｍｍ／分で引張試験を行い、引張破断伸び率を測定する。単位は％
【００８４】
【表１】
2010007049.tif 000002
ＳＰ１７０  ：４，４’−ビス［ジ（β−ヒドロキシエトキシ）フェニルスルホニオ］フ
ェニルスルフィド−ビス−ヘキサフルオロアンチモネート［商品名「アデ
カオプトマーＳＰ−１７０」、旭電化工業（株）製］
ＰＣＩ２２０：４−［４−（４−ｔｅｒｔ−ブチルベンゾイル）フェニルチオ］フェニル
−ジ（４−メチルフェニル）スルホニウムヘキサフルオロホスフェート
［商品名「カヤキュアーＰＣＩ−２２０」、日本化薬（株）製］
ＥＰ８２８  ：ビスフェノールＡジグリシジルエーテル［商品名「エピコート８２８」、
ジャパンエポキシレジン（株）製］
ＥＸ−１４１：フェニルグリシジルエーテル［商品名「デナコールＥＸ−１４１」、ナガ
セ化成工業（株）製］
Ｃ３０００  ：リモネンジオキシド［商品名「セロキサイド３０００」、ダイセル化学工
業（株）製］
Ｃ２０２１  ：３，４−エポキシシクロヘキシルメチル−３，４−エポキシシクロヘキサ
ンカルボキシレート［商品名「セロキサイド２０２１」、ダイセル化学工
業（株）製］
ＰＮＯ      ：α−ピネンオキシド［商品名「ＰＮＯ」、ダイセル化学工業（株）製］
ＤＶＥ−３  ：トリエチレングリコールジビニルエーテル［商品名「ＤＶＥ−３ 」、
ＩＳＰ（株）製］
ＯＸＴ２２１：ビス［１−エチル（３−オキセタニル）]メチルエーテル［商品名「アロ
ンオキセタン ＯＸＴ−２２１」、東亜合成 （株）製］
ＰＣＬ２０５  ：ポリカーボネートポリオール［商品名「プラクセル２０５ＡＬ」、ダイ
セル化学工業（株）製、Ｍｎ５００］
ＢＰ          ：ベンゾフェノン［東京化成（株）製］
【産業上の利用可能性】
【００８５】
本発明の活性エネルギー線硬化性組成物は、酸素による硬化阻害を受けることなく硬化性に優れ、寸法安定性、柔軟性、伸長性に優れた硬化物が得られることから、レンズシート等の光学部材、各種プラスチックのコーティング剤や接着剤、シーリング剤、並びに金型注型法や光造形法による成形物用等として幅広く用いることができ極めて有用である。また、該組成物は、比較的低粘度であるとともに、酸素による硬化阻害を受けないことから硬化性に優れたインクジェットインキとしても使用することができる。